(57)【要約】      （修正有）【課題】ディスプレーまたはスクリーンの背景照明のためのシステムにおいて、簡易に製造できて、照明密度の経時的低下に対して、より修復し易いバックライトシステムを提供する。【解決手段】少なくとも１つのカバーガラス付き照明体１１０およびその上に配置された透明素子１３０を持ち、該素子の少なくとも１つの面に、少なくとも部分的には平面状に蛍光層１２０が付与されている。【選択図】図１
2008147167.tif 000002
【特許請求の範囲】
【請求項１】
内壁および該内壁以外に付与された蛍光層を持つカバーガラスの付いた少なくとも１つの照明体を有する、特にディスプレーおよび／またはスクリーンの背景照明に使用される特にバックライトシステムなどのシステム。
【請求項２】
少なくとも１つのカバーガラス付き照明体を有する、特にディスプレーおよび／またはスクリーンの背景照明に使用される特にバックライトシステムなどのシステムであって、前記蛍光層の全部または一部分が前記カバーガラスの外壁に設置されていることを特徴とするシステム。
【請求項３】
少なくとも１つのカバーガラス付き照明体および該照明体の光線が衝突する透明素子を有し、該素子の少なくとも１つの面に少なくとも部分的には平面状に蛍光層が付与されている、特にディスプレーおよび／またはスクリーンの背景照明に使用される特にバックライトシステムなどのシステム。
【請求項４】
前記照明体の光線が衝突する前記透明素子の面に、少なくとも部分的には平面状に蛍光層が付与されていることを特徴とする、請求項３に記載のシステム。
【請求項５】
前記透明素子が単一または複数の層を有していることを特徴とする、請求項１から４のいずれか一項に記載のシステム。
【請求項６】
前記の層がガラスおよび／またはポリマー材から選択されたものであることを特徴とする請求項３から５の少なくとも一項に記載のシステム。
【請求項７】
１つの層がプレートまたは箔であることを特徴とする、請求項３から６の少なくとも一項に記載のシステム。
【請求項８】
少なくとも１つの層が平面ガラス、特にアルカリ不含の平面ガラスから選択されたものであることを特徴とする、請求項３から７の少なくとも一項に記載のシステム。
【請求項９】
照明体からの特にＵＶ光を反射する反射器が設置されていることを特徴とする、請求項３から８の少なくとも一項に記載のシステム。
【請求項１０】
前記透明素子と前記蛍光層との間に偏光箔または偏光板が配置されていることを特徴とする、請求項３から９の少なくとも一項に記載のシステム。
【請求項１１】
偏光箔または偏光板と蛍光層との間に、ガラス、好ましくは極薄ガラスから選択された別な層が設けられていることを特徴とする、請求項３から１０の少なくとも一項に記載のシステム。
【請求項１２】
前記透明素子が前記照明体のカバーおよび／または保護材の役割をなしていることを特徴とする、請求項３から１１の少なくとも一項に記載のシステム。
【請求項１３】
前記透明素子が平面体および／または湾曲体の形態を持つことを特徴とする、請求項３から１２の少なくとも一項に記載のシステム。
【請求項１４】
前記の単一または複数の照明体がグロー放電灯、発光灯、蛍光灯、低圧灯から選択されたもの、特に、高いＵＶ透過率を持ち、好ましくは小型形態の放電灯、より好ましくは小型化された低圧放電灯であることを特徴とする、請求項１から１３の少なくとも一項に記載のシステム。
【請求項１５】
前記カバーガラスの透過率が、好ましくは、４５０ｎｍ〜８００ｎｍの範囲で１０％未満であることを特徴とする、請求項１から１２の少なくとも一項に記載のシステム。
【請求項１６】
前記カバーガラスの透過率が２５０ｎｍ〜３８０ｎｍの範囲では８０％超であることを特徴とする、請求項１から１５の少なくとも一項に記載のシステム。
【請求項１７】
前記カバーガラスがＴｉＯ２を＜０．１重量％の量で、およびＦｅ２Ｏ３を＜０．０２重量％の量で含んでいることを特徴とする、請求項１〜１６の少なくとも一項に記載のシステム。
【請求項１８】
前記カバーガラスがＴｉＯ２を＜０．１重量％の量で、およびＦｅ２Ｏ３を＜０．０１重量％、より好ましくは＜０．００５重量％、特に好ましくは＜０．００１重量％の量で含んでいることを特徴とする、前記請求項１から１７の少なくとも一項に記載のシステム。
【請求項１９】
前記カバーガラスがＣｏＯを０．２〜１０重量％の量で、および／またはＮｉＯを０．２〜１５重量％の量で含んでいることを特徴とする、前記請求項１から１８の少なくとも一項に記載のシステム。
【請求項２０】
前記カバーガラスがＣｏＯを０．２〜３重量％、特に０．２〜２重量％の量で、および／またはＮｉＯを０．２〜１０重量％、特に０．２〜５重量％の量で含んでいることを特徴とする、前記請求項１から１９の少なくとも一項に記載のシステム。
【請求項２１】
前記カバーガラスが下記の組成群、すなわち、
ＳｉＯ２  ５５〜８５重量％、
Ｂ２Ｏ３＞０〜３５重量％、
Ａｌ２Ｏ３  ０〜１０重量％、
Ｌｉ２Ｏ  ０〜１０重量％、
Ｎａ２Ｏ  ０〜２０重量％、
Ｋ２Ｏ  ０〜２０重量％、
但し、  
ΣＬｉ２Ｏ＋Ｎａ２Ｏ＋Ｋ２Ｏ  ０〜２５重量％、
ＭｇＯ  ０〜８重量％、
ＣａＯ  ０〜２０重量％、
ＳｒＯ  ０〜５重量％、
ＢａＯ  ０〜３０重量％、特に０〜５重量％、
但し、
ΣＭｇＯ＋ＣａＯ＋ＳｒＯ＋ＢａＯ  ０〜３０重量％、特に０〜２０重量％、より好ましくは＞０．５〜１０重量％、
ＺｒＯ２  ０〜３重量％、
ＷＯ３  ０〜３重量％、
Ｂｉ２Ｏ３  ０〜３重量％、
ＭｏＯ３  ０〜３重量％、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％、
さらに、オプションとして
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
を含む組成群のうちの１組成を含むことを特徴とする、前記請求項１から２０の少なくとも一項に記載のシステム。
【請求項２２】
前記カバーガラスが下記の組成、すなわち、
ＳｉＯ２  ０〜８５重量％、
Ｂ２Ｏ３＞０〜３５重量％、
Ａｌ２Ｏ３  ０〜２５重量％、好ましくは０〜２０重量％、
Ｌｉ２Ｏ  ＜１．０重量％、
Ｎａ２Ｏ  ＜３．０重量％、
Ｋ２Ｏ  ＜５．０重量％、
但し、
ΣＬｉ２Ｏ＋Ｎａ２Ｏ＋Ｋ２Ｏ  ＜５．０重量％、
ＭｇＯ  ０〜８重量％、
ＣａＯ  ０〜２０重量％、
ＳｒＯ  ０〜２０重量％、
ＢａＯ  ０〜８０重量％、特に０〜６０重量％、
ＺｒＯ２  ０〜３重量％、
ＷＯ３  ０〜３重量％、
Ｂｉ２Ｏ３  ０〜８０重量％、
ＭｏＯ３  ０〜３重量％、
ＺｎＯ  ０〜１５重量％、
ＰｂＯ  ０〜７０重量％、
但し、
ΣＡｌ２Ｏ３＋Ｂ２Ｏ３＋ＢａＯ＋ＰｂＯ＋Ｂｉ２Ｏ３  １５〜８０重量％、
および酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの成分０〜８０重量％、
通常濃度の気泡除去剤、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％、
また、オプションとして
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
を含むことを特徴とする、前記請求項１から２０の少なくとも一項に記載のシステム。
【請求項２３】
前記ガラスが下記の組成、すなわち、
ＳｉＯ２  ０〜８５重量％、好ましくは０〜７０重量％、
Ｂ２Ｏ３＞０〜３５重量％、
Ａｌ２Ｏ３  ０〜２０重量％、
Ｌｉ２Ｏ＜０．５重量％、
Ｎａ２Ｏ＜０．５重量％、
Ｋ２Ｏ＜０．５重量％、
但し、  
ΣＬｉ２Ｏ＋Ｎａ２Ｏ＋Ｋ２Ｏ＜１．０重量％、
ＭｇＯ  ０〜８重量％、
ＣａＯ  ０〜２０重量％、
ＳｒＯ  ０〜２０重量％、
ＢａＯ  １５〜６０重量％、特に２０〜３５重量％、
但し、
ΣＭｇＯ＋ＣａＯ＋ＳｒＯ＋ＢａＯ  １５〜７０重量％、特に２０〜４０重量％、
ＺｒＯ２  ０〜３重量％、
ＷＯ３  ０〜３重量％、
Ｂｉ２Ｏ３  ０〜８０重量％、好ましくは０〜７０重量％、
ＭｏＯ３  ０〜３重量％、
ＺｎＯ  ０〜１０重量％、
ＰｂＯ  ０〜７０重量％、
その場合、
ΣＡｌ２Ｏ３＋Ｂ２Ｏ３＋Ｃｓ２Ｏ＋ＢａＯ＋ＰｂＯ＋Ｂｉ２Ｏ３  １５〜８０重量％、好ましくは０〜７０重量％、
通常濃度の気泡除去剤、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％、
また、オプションとして
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
を含むことを特徴とする、前記請求項１から２０の少なくとも一項に記載のシステム。
【請求項２４】
前記カバーガラスが下記の組成、すなわち、
ＳｉＯ２  ３５〜６４重量％、好ましくは３５〜６４重量％、
Ｂ２Ｏ３  ０〜１５重量％、
Ａｌ２Ｏ３  ０〜２０重量％、好ましくは５〜１５重量％、
Ｌｉ２Ｏ  ０〜０．５重量％、
Ｎａ２Ｏ  ０〜０．５重量％、
Ｋ２Ｏ  ０〜０．５重量％、
但し、
ΣＬｉ２Ｏ＋Ｎａ２Ｏ＋Ｋ２Ｏ  ０〜１重量％、
ＭｇＯ  ０〜６重量％、
ＣａＯ  ０〜１５重量％、
ＳｒＯ  ０〜８重量％、
ＢａＯ  １〜２０重量％、特に１〜１０重量％、
ＺｒＯ２  ０〜１重量％、
ＷＯ３  ０〜２量％、
Ｂｉ２Ｏ３  ０〜２０重量％、
ＭｏＯ３  ０〜５重量％、
ＺｎＯ  ０〜５重量％、好ましくは０〜３重量％、
ＰｂＯ  ０〜７０重量％、好ましくは０〜６４重量％、
但し、
ΣＡｌ２Ｏ３＋Ｂ２Ｏ３＋ＢａＯ＋ＰｂＯ＋Ｂｉ２Ｏ３  ８〜６５重量％、好ましくは８〜６４重量％、
および酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの成分０〜８０重量％、好ましくは０〜６４重量％、
通常濃度の気泡除去剤、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％、
また、オプションとして
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
を含むことを特徴とする、前記請求項１から２０の少なくとも一項に記載のシステム。
【請求項２５】
前記カバーガラスが下記の組成、すなわち、
ＳｉＯ２  ５０〜６５重量％、
Ｂ２Ｏ３  ０〜１５重量％、
Ａｌ２Ｏ３  １〜１７重量％、
Ｌｉ２Ｏ  ０〜０．５重量％、
Ｎａ２Ｏ  ０〜０．５重量％、
Ｋ２Ｏ  ０〜０．５重量％、
但し、
ΣＬｉ２Ｏ＋Ｎａ２Ｏ＋Ｋ２Ｏ  ０〜１重量％、
ＭｇＯ  ０〜５重量％、
ＣａＯ  ０〜１５重量％、
ＳｒＯ  ０〜５重量％、
ＢａＯ  ２０〜４９重量％、特に２０〜４０重量％、
ＺｒＯ２  ０〜１重量％、
ＷＯ３  ０〜２重量％、
Ｂｉ２Ｏ３  ０〜２９重量％、
ＭｏＯ３  ０〜５重量％、
ＺｎＯ  ０〜３重量％、
ＰｂＯ  ０〜２９重量％、特に１０〜２０重量％、
但し、
ΣＡｌ２Ｏ３＋Ｂ２Ｏ３＋ＢａＯ＋ＰｂＯ＋Ｂｉ２Ｏ３  ２１〜５０重量％、
および酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの成分０〜２９重量％、
通常濃度の気泡除去剤、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％、
また、オプションとして
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
を含むことを特徴とする、前記請求項１から２０の少なくとも一項に記載のシステム。
【請求項２６】
前記ガラス組成物、特に前記透明素子のガラス組成物または前記透明素子の一層のアルカリ含有量が１．０重量％未満であることを特徴とする、請求項１から２７の少なくとも一項に記載のシステム。
【請求項２７】
前記の単一または複数の照明体がＥＥＦＬまたはＣＣＦＬから選択されていることを特徴とする、前記請求項１から２６の少なくとも一項に記載のシステム。
【請求項２８】
前記カバーガラスが管状であって、その直径が＜１．０ｃｍおよび／または壁厚が＜１ｍｍであることを特徴とする、前記請求項１から２７の少なくとも一項に記載のシステム。
【請求項２９】
前記照明体の前記カバーガラスが厚さ＜１ｃｍの平面ガラスを含むことを特徴とする、前記請求項１から２８の少なくとも一項に記載のシステム。
【請求項３０】
蛍光性（部分）層が前記照明体の外壁および／または透明素子に付与され、これが続いて、少なくとも１つの照明体および反射器と共にバックライトシステムを構成していることを特徴とする、前記請求項１から２９の少なくとも一項に記載のシステムの製造。
【請求項３１】
前記の蛍光性（部分）層が下記方法、すなわち
少なくとも１種類の蛍光性化合物を含む溶液のスプレー、
少なくとも１種類の蛍光性化合物を含む溶液の塗布、
前記透明素子への蛍光箔の装着
のうちの１方法によって付与されることを特徴とする、請求項３０に記載のシステムの製造。
【請求項３２】
前記請求項１から２９の一項に記載のシステムのＬＣＤ表示器、コンピュータモニタ、電話ディスプレーへの、およびあらゆる種類のディスプレー、特に非自己照明型ディスプレーへの使用。  
【発明の詳細な説明】
【技術分野】
【０００１】
本発明は、システム、特に照明システムに、なかでもディスプレーまたはスクリーン等々の背景照明のためのいわゆるバックライトシステムに関する。
【背景技術】
【０００２】
従来、（平面）ディスプレーまたはスクリーン用のバックライトシステムでは、主要部は単一または複数の光生成、光放出ユニットおよび反射器で構成されている。
【０００３】
背景照明またはいわゆるバックライト用の光生成、光放出ユニットとしては、通例、グロー放電ランプ、特に蛍光灯または蛍光管が用いられる。水銀グロー放電管もしばしばその対象になる。この種の光源、特に水銀放電の場合では、蛍光層によって可視光に変換されるＵＶ光線、特に波長２５４ｎｍのＵＶ光線が発生する。
【０００４】
従来技術では、蛍光層はカバーガラスの内面、すなわち、ランプ内部に配置される。これは、例えば２０以上のランプが使用される大型ディスプレーの場合では、蛍光層は各ランプ管の内面に設置されて焼き付けされねばならないという欠点がある。さらに、蛍光層は「エージング」の支配下に置かれるので、ディスプレーの照明密度が低下して一定時間経過した後には、個々のランプを、あるいはその上バックライトユニット一式を取り換えねばならない。もう１つの欠点として、水銀灯、特にＨｇ低圧放電灯の場合では、ランプに含まれる水銀が蛍光層と反応して、それにより蛍光層のエネルギーが低下し、ひいてはランプの照明特性に変化が生じるということがある。
【発明の開示】
【発明が解決しようとする課題】
【０００５】
したがって、本発明の課題は現状技術のこれら欠点を回避することである。特に、簡易に製造できて、照明密度の経時的低下に対してはより修復のし易いバックライトシステムを提供しなければならない。
【課題を解決するための手段】
【０００６】
この課題は、本発明に基づくシステムによって、つまり、ディスプレーまたはスクリーンの特に背景照明用としての、カバーガラスの付いた少なくとも１つの照明体を持つ、特にバックライトシステムによって解決される。それには、蛍光層が設けられているが、それはカバー材、特に照明体のカバーガラスの内部に、または内部の一部に取り付けられているのではない。その蛍光材は、実施形態の第１の可能性として、カバー材の外側に取り付けられる。第２の実施形態としては、バックライトシステムに照明体のほか、照明体の光線が当る透明素子を備え、当素子の少なくとも１つの面に、少なくとも部分的には平面状に蛍光層を設けることができる。透明素子には、照明体の光線が当る平面上で、少なくとも部分的には平面状に蛍光層を設けるのが特に好ましい。当該平面としては、例えば、照明体の直ぐ隣の面、すなわち、透明素子の下面がその対象になり得る。しかし別な場所でも可能である。
【発明の効果】
【０００７】
本発明によれば、透明素子は、本発明の枠内では特別には限定されていない。これは、好ましくは、照明体の光線が当る面上に、単一または複数の層を有している。なお、その層はガラスおよび／またはポリマー材から選択可能である。そのようにして、素子は、例えば単一の、または複数重なり合ったガラス層および／またはポリマー層を持つことができる。ここで云う「層」とは、定義付けされた厚さおよび長さを持つ屈撓性、または不屈撓性の層、箔またはプレートのことで、例えばガラスプレートまたは合成物質箔である。種々様々な層の数および大きさは、選択されたバックライトシステムおよびその使用目的に依存する。本発明では、透明素子の形態も特別には限定されておらず、バックライトシステムの用途如何によって、それぞれに適合した形態、例えば平坦、湾曲、波形あるいは縁の曲った形態など任意の形態が対象になり得て、しかも対称形、非対称形のいずれでも可能である。透明素子としては、その下面に蛍光層の設けられた表示素子またはその一部を用いることもできる。
【発明を実施するための最良の形態】
【０００８】
本発明の非常に好ましい実施形態の１つでは、透明素子はその下面、すなわち、照明体のほうに向いた面に、特にアルカリを含まない平面ガラスから選択された少なくとも１つの平面ガラスの層を有していることである。その典型例は、Ｓｃｈｏｔｔ（株）の対応ガラスが挙げられる。
【０００９】
本発明で云う「透明」とは、透過率が、好ましくは＞８０％、特に＞８５％、より好ましくは＞９０％、さらに好ましくは＞９５％、最も好ましくは＞９９％のことである。
【００１０】
本発明によれば、透明素子の少なくとも１つの面に、少なくとも部分的に平面状の蛍光層が付与される。本発明では、この蛍光層は特別に限定はされない。使用される蛍光層は当業者間では公知である。公知の蛍光素材はいずれも使用できる。以下に典型例を挙げておく。
【表１】
2008147167.tif 000003
【００１１】
蛍光層は、部分的に、または完全に平坦に形成することができる。蛍光層は完全な平面状に付与されるのが特に好ましい。
【００１２】
透明素子上での蛍光層の形成は、当業者間で公知のいかなる方法でも実施できる。蛍光層の形成は、例えば、蛍光染料溶液のスプレー、回転コーティング、ナイフコーティング（ドクターコーティング）、ローラコーティング、浸漬法など公知のコーティング法によって、または蛍光箔の付着による方法あるいはスクリーン捺染法によって行うことができる。
【００１３】
本発明の好ましい実施形態の１つでは、透明素子の面と蛍光層との間に偏光箔または偏光板が配置される。これは平坦な偏光子であって、面全体に亘ってほぼ完全な直線偏光を生み出すのに用いられる。このような偏光箔または偏光板は、例えば、ヘラパタイトまたは電気石などの二色性結晶で構成することができる。あるいは、例えば、内部に染料を沈着させた二色性のポリビニルアルコール延伸箔から形成することもできる。
【００１４】
偏光箔または偏光板と蛍光層との間に、さらに、ガラス、それも特に極薄ガラスから選択された別な層を設けるのが特に好ましい。それは非常に薄いガラス板であって、例えば厚さがｍｍからμｍ単位に到るまでの、例えば厚さ８０μｍ〜０．７ｍｍの微小片である。極薄ガラス、例えばＳｃｈｏｔｔ  ＤＥＳＡＧ社の極薄ガラスの追加設置は、偏光箔または偏光板と蛍光層との相互作用の防止に役立てることができる。
【００１５】
透明素子は、照明体のカバーおよび／または保護材として機能するように形態およびサイズを決定することができる。
【００１６】
本発明に基づき使用される、いわゆるバックライト形式の照明体としては、例えば、特にグロー放電灯から選択された放電灯、発光灯、蛍光灯、低圧灯、なかでも高ＵＶ透過率の放電灯など、この目的用として当業者間で公知の照明体であればいずれも適用することができるが、好ましくは小型形態のもの、特に好ましくは小型低圧放電灯である。照明体の電極位置は外部、または内部のいずれかに選択することができるが、これは選択された配置に依存する。
【００１７】
この種のバックライト灯は、例えば、引抜加工管状ガラスから製造することができる。照明体は、好ましくは、完全なまでに透明で、カバーガラス形態を取る中央部と、金属または合金導線の取付によって然るべき接続箇所を設けることのできる２つの末端とに分割することができる。金属または金属導線は焼戻し過程でカバーガラスと熔かし合わせることが可能である。金属または合金導線は電極ブッシングおよび／または電極である。この電極ブッシングとしては、タングステン系またはモリブデン系金属またはコバール合金が好ましい。カバーガラスの線熱膨張（ＣＴＥ）が、電極ブッシングの線膨張（ＣＴＥ）と十分に一致しているので、ブッシングの領域では応力は全く発生しないか、あるいは定義付けおよび照準設定された応力しか発生しない。
【００１８】
バックライト灯として特に好ましいのはＥＥＦＬ（ｅｘｔｅｒｎａｌ  ｅｌｅｃｔｒｏｄｅ  ｆｌｕｏｒｅｓｃｅｎｔ  ｌａｍｐ＝外部電極蛍光灯）である。照明装置としてこの種のＥＥＦＬは電極ブッシングがない。電極なしのＥＥＦＬバックライトの場合、結合は電場によって行われるからである。本発明に基づくこの形態のバックライト装置としては、例えば電極なしのグロー放電ランプがある。すなわち、ブッシングはなくて、ただ、外側の、つまり外側に位置する電極があるだけである。
【００１９】
しかし、原則としては、内部接触子の構成も可能である。この場合、プラズマ発光は内部電極を通じて行うことができる。この種の発光はテクノロジーとして１つの選択肢である。そのようなシステムはＣＣＦＬシステム（ｃｏｌｄ−ｃａｔｈｏｄｅ  ｆｌｕｏｒｅｓｃｅｎｔ  ｌａｍｐ＝冷陰極蛍光灯）と言われる。
【００２０】
本発明では、照明体の構造および配置には特別な制限はない。本発明による場合、小型化されたバックライト用発光装置の使用が好ましい。
【００２１】
本発明に基づくバックライトシステムは、通例、例えば平面状、アーチ状の、あるいは屈曲反復形状の反射性基板または支持板、支持箔など殆ど任意の形態を持つ反射器を有している。反射器の上方には単一または複数の照明体が配置されている。照明体は、単一または複数として、それぞれが特に小型化された、例えば互いに平行に配置できるものを使用するのが好ましい。反射器は、目的に適うように、単一または複数の照明体が入る複数の窪みを持つことができる。１窪みにつき、それぞれ１照明体が入るのが好ましい。
【００２２】
照明体のガラスは、本発明の枠内では特別な制限はない。バックライトシステムにおける照明体のカバーガラスには、硼珪酸塩ベースのガラスを使用するのが特に好ましい。硼珪酸塩ガラスは、主成分としてＳｉＯ２およびＢ２Ｏ３を、その他成分として、例えばＬｉ２Ｏ、Ｎａ２Ｏ、Ｋ２Ｏ、ＣａＯ、ＭｇＯ、ＳｒＯおよびＢａＯなどの酸化アルカリおよび／または酸化アルカリ土類を含んでいる。詳細については、その公開内容全体が本明細書に反映されているＤＥ  ２０  ２００５  ００４  ４８７  Ｕ１が参考になる。
【００２３】
カバーガラスとしては、透過率が、波長領域約２５４ｎｍにおいて、例えば２０％より大きく、好ましくは５０％より大きく、特に好ましくは７０％より大きくのものを優先する。
【００２４】
本発明の好ましい実施形態の１つでは、照明体のカバーガラスとして、ＵＶブロッキング作用のないガラス組成物が使用される。すなわち、ＵＶブロッキング性のイオンまたはその酸化物は、ガラス組成物中で完全に消去させることが、あるいは最小限の含有量に調整することが可能である。そのような例としては、ＣｅＯ２、Ｆｅ２Ｏ３、ＴｉＯ２がある。
【００２５】
これは、使用されるカバーガラス中のＵＶブロッキング性イオンまたはその酸化物の含有量を以下のように、すなわち、
ＴｉＯ２＜０．１重量％、
Ｆｅ２Ｏ３＜０．０２重量％、好ましくは＜０．０１重量％、特に好ましくは＜０．００５重量％、最も好ましくは＜０．００１重量％、
ＣｅＯ２＜０．１重量％、好ましくは＜０．０５重量％
とすることによって達成される。
【００２６】
非常に好ましい例では、照明体のカバーガラスは、３８０ｎｍまでのＵＶ領域では専ら発光作用だけを示し、３８０〜８００ｎｍの可視領域光線については透過阻止する。この用途には、可視領域での透過を抑えるガラス組成物を選択することができる。したがって、可視波長領域での吸収を達成させるためには、ガラスにＣｏ２＋および／またはＮｉ２＋が含まれていれば好ましい。例えば、ＣｏＯが０．２〜１０重量％の範囲、好ましくは０．２〜５重量％、特に好ましくは０．２〜３重量％および／またはＮｉＯが０．２〜１５重量％の範囲、好ましくは０．２〜１０重量％、特に好ましくは０．２〜５重量％含まれているようなガラス組成物が優先される。
【００２７】
本発明に基づくカバーガラスの組成成分は、好ましくは、下記の範囲内とする。
ＳｉＯ２  ５５〜８５重量％、好ましくは６３〜７５重量％、特に好ましくは６５〜７４重量％、
Ｂ２Ｏ３＞０〜３５重量％、好ましくは５〜２５重量％、特に好ましくは１４〜１９重量％、
Ａｌ２Ｏ３  ０〜１０重量％、好ましくは１〜８重量％、
Ｌｉ２Ｏ  ０〜１０重量％、好ましくは１〜５重量％、
Ｎａ２Ｏ  ０〜２０重量％、好ましくは１〜１５重量％、
Ｋ２Ｏ  ０〜２０重量％、好ましくは１〜１０重量％、
但し、
ΣＬｉ２Ｏ＋Ｎａ２Ｏ＋Ｋ２Ｏ  ０〜２５重量％、好ましくは１〜１５重量％、
ＭｇＯ  ０〜８重量％、好ましくは１〜５重量％、
ＣａＯ  ０〜２０重量％、好ましくは２〜１５重量％、特に好ましくは２〜１０重量％、
ＳｒＯ  ０〜５重量％、好ましくは１〜２重量％、
ＢａＯ  ０〜４５重量％、好ましくは５〜２５重量％、より好ましくは０〜１５重量％、特に好ましくは０〜５重量％、
但し、
ΣＭｇＯ＋ＣａＯ＋ＳｒＯ＋ＢａＯ  ０〜４５重量％、特に０〜２０重量％、さらに好ましくは０〜１５重量％、
ＺｒＯ２  ０〜３重量％、
ＷＯ３  ０〜３重量％、
Ｂｉ２Ｏ３  ０〜３重量％、
ＭｏＯ３  ０〜３重量％、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００２８】
可視波長領域での高いブロッキングには、ＥＥＦＬ灯のカバーガラスにオプションとして下記成分を含ませる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
【００２９】
本発明の照明体は、特に好ましくは、下記組成物のカバーガラスを含んでいる。
ＳｉＯ２  ５５〜７９重量％、好ましくは６０〜７５重量％、特に好ましくは６５〜７０重量％、
Ｂ２Ｏ３  ３〜２５重量％、好ましくは５〜２０重量％、特に好ましくは１４〜１９重量％、
Ａｌ２Ｏ３  ０〜１０重量％、好ましくは０〜５重量％、
Ｌｉ２Ｏ  ０〜１０重量％、好ましくは０〜５重量％、
Ｎａ２Ｏ  ０〜１０重量％、好ましくは０〜５重量％、
Ｋ２Ｏ  ０〜１０重量％、好ましくは０〜５重量％、
但し、
ΣＬｉ２Ｏ＋Ｎａ２Ｏ＋Ｋ２Ｏ  ０．５〜１６重量％、好ましくは１〜１２重量％、
ＭｇＯ  ０〜２重量％、
ＣａＯ  ０〜３重量％、
ＳｒＯ  ０〜３重量％、
ＢａＯ  ０〜３０重量％、好ましくは０〜２０重量％、より好ましくは０〜１０重量％、特に好ましくは０〜３重量％、
ＺｎＯ  ０〜３０重量％、好ましくは０〜２０重量％、より好ましくは０〜１０重量％、特に好ましくは０〜３重量％、
但し、
ΣＭｇＯ＋ＣａＯ＋ＳｒＯ＋ＢａＯ＋ＺｎＯ  ０〜３０重量％、好ましくは０〜２０重量％、特に０〜１０重量％、
ＺｒＯ２  ０〜３重量％、
ＷＯ３  ０〜３重量％、
Ｂｉ２Ｏ３  ０〜３重量％、
ＭｏＯ３  ０〜３重量％、
この場合、熔融物は酸化条件下で生成される。
【００３０】
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００３１】
波長≧３８０ｎｍの可視光に対し高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
このガラス組成物は、０．０１〜１重量％のＡｓ２Ｏ３を含んでいるのが好ましい。
【００３２】
ガラスと電極ブッシングとの熔融がなされず、外部設置電極を持つ照明体、すなわちＥＥＦＬに対しても、前記のガラス組成物を同様に使用することができる。この種のガラスは、例えば下記の組成物を有している。
ＳｉＯ２  ６０〜７５重量％、好ましくは６５〜７０重量％、
Ｂ２Ｏ３＞２５〜３５重量％、好ましくは３０〜３５重量％、
Ａｌ２Ｏ３  ０〜１０重量％、好ましくは０〜８重量％、
Ｌｉ２Ｏ  ０〜１０重量％、好ましくは０〜５重量％、
Ｎａ２Ｏ  ０〜２０重量％、好ましくは０〜１４重量％、特に好ましくは５〜１０重量％、
Ｋ２Ｏ  ０〜２０重量％、好ましくは０〜１４重量％、特に好ましくは５〜１０重量％、
但し、
ΣＬｉ２Ｏ＋Ｎａ２Ｏ＋Ｋ２Ｏ  ０〜２５重量％、好ましくは０〜１４重
量％、特に好ましくは５〜１０重量％、
ＭｇＯ  ０〜８重量％、
ＣａＯ  ０〜２０重量％、好ましくは０〜１４重量％、特に好ましくは０〜１０重量％、
ＳｒＯ  ０〜５重量％、
ＢａＯ  ０〜４５重量％、好ましくは０〜１４重量％、より好ましくは０〜１０重量％、特に好ましくは０〜５重量％、
但し、
ΣＭｇＯ＋ＣａＯ＋ＳｒＯ＋ＢａＯ  ０〜４５重量％、好ましくは０〜１４重量％、より好ましくは０〜１０重量％、特に好ましくは０〜８重量％、
ＺｎＯ  ０〜３０重量％、好ましくは０〜１４重量％、より好ましくは０〜１０重量％、特に好ましくは０〜３重量％、
ＺｒＯ２  ０〜５重量％、
ＭｎＯ２  ０〜１重量％、
Ｎｄ２Ｏ３  ０〜１重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４２−  ０〜２重量％、
Ｃｌ−  ０〜２重量％、
Ｆ−  ０〜２重量％、
その場合、
ΣＰｂＯ＋Ａｓ２Ｏ３＋Ｓｂ２Ｏ３  ０〜１０重量％、
ΣＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３  ０〜０．１重量％、
但し、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００３３】
可視波長領域≧３８０ｎｍでの高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％
【００３４】
既述のとおり、例えばチタンまたは鉄などＵＶブロッキング性イオンの含有量が低いため、ＵＶ領域では非常に透明なガラスが達成される。
【００３５】
本発明の非常に好ましい実施形態の１つでは、当該ガラスは、特に、外部配置電極を持つグロー放電灯を想定して形成されている。できる限り出力損失Ｐｌｏｓｓを少なくして、それにより、外部配置電極を持つグロー放電灯の作用効率を高くするに際し、損失角ｔａｎδと誘電率ε’の商をできる限り小さくするのが非常に有利であることが確認された。閉鎖型ガラス管の正面に配置された平面状電極を持つ簡易幾何学構造の場合では、出力損失は次式により近似的に表わすことができる。
【数１】
2008147167.tif 000004
【００３６】
式中の記号は次の意味である。
ω  角周波数
ｔａｎδ  損失角
ε’  誘電率
ｄ  コンデンサの厚さ（ここでは、ガラスの厚さ）
Ａ  電極面積
Ｉ  電流強度
【００３７】
上記理由より、ＥＥＦＬに対する使用では、商ｔａｎδ／ε’は＜５×１０−４でなければならず、好ましくは＜４×１０−４、より好ましくは＜３×１０−４、さらに好ましくは＜２．５×１０−４、特に好ましくは＜１．５×１０−４、最も好ましくは＜１×１０−４とする。
【００３８】
したがって、商ｔａｎδ／ε’を５×１０−４未満の領域に設定することによりガラス特性に対して照準どおり影響を与え、それによって総出力損失を所期どおり最小限にすることができる。商ｔａｎδ／ε’を本発明に従いできる限り小さく設定するために、ガラスマトリックスに例えば酸化物形態の高偏光性素子を組み込み、ガラス組成を調整する。この種の酸化物形態の高偏光性素子は、Ｂａ、Ｃｓ、Ｈｆ、Ｔａ、Ｗ、Ｒｅ、Ｏｓ、Ｉｒ、Ｐｔ、Ｐｂ、Ｂｉ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕの酸化物グループから選択することができる。
【００３９】
上記より、ＥＥＦＬ放電灯に用いるガラスは次の組成物を有しているのが好ましい。
ＳｉＯ２  ５５〜８５重量％、好ましくは６０〜８０重量％、特に好ましくは７０〜８０重量％、
Ｂ２Ｏ３＞０〜３５重量％、好ましくは＞０〜１０重量％、特に好ましくは＞０〜５重量％、
Ａｌ２Ｏ３  ０〜２５重量％、好ましくは０〜２０重量％、特に好ましくは０〜１５重量％、
Ｌｉ２Ｏ＜１．０重量％、
Ｎａ２Ｏ＜３．０重量％、
Ｋ２Ｏ＜５．０重量％、
但し、
ΣＬｉ２Ｏ＋Ｎａ２Ｏ＋Ｋ２Ｏ＜５．０重量％、
ＭｇＯ  ０〜８重量％、
ＣａＯ  ０〜２０重量％、好ましくは０〜１０重量％、
ＳｒＯ  ０〜２０重量％、好ましくは０〜１０重量％、
ＢａＯ  ０〜８０重量％、好ましくは０〜４４重量％、より好ましくは０〜２０重量％、特に好ましくは０〜８重量％、但し、＞０．５〜１０重量％が多用される。
ＺｒＯ２  ０〜３重量％、
ＷＯ３  ０〜３重量％、
Ｂｉ２Ｏ３  ０〜８０重量％、好ましくは０〜４４重量％、より好ましくは０〜２０重量％、
ＭｏＯ３  ０〜３重量％、
ＺｎＯ  ０〜１５重量％、好ましくは０〜５重量％、
ＰｂＯ  ０〜７０重量％、好ましくは０〜４４重量％、より好ましくは０〜２０重量％、
但し、
ΣＡｌ２Ｏ３＋Ｂ２Ｏ３＋ＢａＯ＋ＰｂＯ＋Ｂｉ２Ｏ３  １５〜８０重量％、好ましくは１５〜４４重量％、
但し、酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕは含有量０〜８０重量％、好ましくは０〜２９重量％とする。
気泡除去剤は通常濃度とする。
【００４０】
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００４１】
さらに、波長≧３８０ｎｍの可視領域で高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％、
このガラスは、不可避の不純物は別として、アルカリ不含であるのが好ましい。
【００４２】
ＥＥＦＬ灯のカバーガラスとしての使用では、非常に好ましい実施形態として次の組成も可能である。
ＳｉＯ２  ０〜８５重量％、好ましくは０〜７０重量％、
Ｂ２Ｏ３＞０〜３５重量％、好ましくは＞０〜１０重量％、特に好ましくは＞０〜５重量％、
Ａｌ２Ｏ３  ０〜２０重量％、
Ｌｉ２Ｏ＜０．５重量％、
Ｎａ２Ｏ＜０．５重量％、
Ｋ２Ｏ＜０．５重量％、
但し、
ΣＬｉ２Ｏ＋Ｎａ２Ｏ＋Ｋ２Ｏ＜１．０重量％、
ＭｇＯ  ０〜８重量％、
ＣａＯ  ０〜２０重量％、
ＳｒＯ  ０〜２０重量％、
ＢａＯ  １５〜６０重量％、好ましくは２０〜３５重量％、より好ましくは２５〜３０重量％、
但し、
ΣＭｇＯ＋ＣａＯ＋ＳｒＯ＋ＢａＯ  １５〜７０重量％、好ましくは２０〜４０重量％、より好ましくは２５〜３５重量％、
ＺｒＯ２  ０〜３重量％、
ＷＯ３  ０〜３重量％、
Ｂｉ２Ｏ３  ０〜８０重量％、好ましくは０〜７０重量％、より好ましくは２０〜４０重量％、特に好ましくは２５〜３５重量％、
ＭｏＯ３  ０〜３重量％、
ＺｎＯ  ０〜１０重量％、好ましくは０〜５重量％、
ＰｂＯ  ０〜７０重量％、好ましくは０〜６０重量％、より好ましくは２０〜４０重量％、特に好ましくは２５〜３５重量％
その場合、
ΣＡｌ２Ｏ３＋Ｂ２Ｏ３＋ＢａＯ＋Ｃｓ２Ｏ＋ＰｂＯ＋Ｂｉ２Ｏ３  １５〜８０重量％、好ましくは３０〜６０重量％、より好ましくは３５〜４５重量％、特に好ましくは２５〜３５重量％とする。
気泡除去剤は通常濃度とする。
【００４３】
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００４４】
さらに、波長≧３８０ｎｍの可視領域で高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
このガラスも同様に、不可避の不純物は別として、アルカリ不含であるのが好ましい。
【００４５】
ガラスは、既述のように、すなわち、０〜８５重量％という非常に広いＳｉＯ２枠の中で５５〜８５重量％のＳｉＯ２成分を有しているのが好ましい。Ｂ２Ｏ３成分は、それに対応して適合化される。ガラス組成は、自明の通り、それぞれ成分調整によりトータル１００％に設定される。
【００４６】
下記は、ＥＥＦＬ灯に使用されるガラス組成物のまた別な好ましい成分例である。
ＳｉＯ２  ３５〜６５重量％、好ましくは４０〜６４重量％、より好ましくは４５〜５５重量％、特に好ましくは４５〜５８重量％、
Ｂ２Ｏ３  ０〜１５重量％、好ましくは０〜１２重量％、特に好ましくは１〜８重量％、
Ａｌ２Ｏ３  ０〜２０重量％、好ましくは５〜１５重量％、特に好ましくは８〜１４重量％、
Ｌｉ２Ｏ  ０〜０．５重量％、
Ｎａ２Ｏ  ０〜０．５重量％、
Ｋ２Ｏ  ０〜０．５重量％、
但し、
ΣＬｉ２Ｏ＋Ｎａ２Ｏ＋Ｋ２Ｏ  ０〜１重量％、
ＭｇＯ  ０〜６重量％、
ＣａＯ  ０〜１５重量％、好ましくは０〜１０重量％、
ＳｒＯ  ０〜８重量％、
ＢａＯ  １〜２０重量％、好ましくは１〜１０重量％、より好ましくは２〜８重量％、
ＺｒＯ２  ０〜１重量％、
ＷＯ３  ０〜２重量％、
Ｂｉ２Ｏ３  ０〜２０重量％、好ましくは０〜１５重量％、より好ましくは１〜１０重量％、特に好ましくは２〜８重量％、
ＭｏＯ３  ０〜５重量％、
ＺｎＯ  ０〜５重量％、好ましくは０〜３重量％、
ＰｂＯ  ０〜７０重量％、好ましくは０〜６４重量％、より好ましくは２０〜４０重量％、特に好ましくは２５〜３５重量％
但し、
ΣＡｌ２Ｏ３＋Ｂ２Ｏ３＋ＢａＯ＋ＰｂＯ＋Ｂｉ２Ｏ３  ８〜６５重量％、好ましくは８〜６４重量％、より好ましくは１０〜４０重量％、特に好ましくは２０〜３５重量％とする。
【００４７】
但し、酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕは含有量０〜８０重量％、好ましくは０〜６４重量％、より好ましくは１０〜４０重量％、特に好ましくは２０〜３５重量％とする。
気泡除去剤は通常濃度とする。
【００４８】
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００４９】
また、波長≧３８０ｎｍの可視領域で高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
【００５０】
さらに、前記のガラス組成物と同様、少なくとも一種類の高偏光性酸化物を比較的多量に含んでいるため、商ｔａｎδ／ε’が同じく＜５×１０−４で、特にＥＥＦＬ灯での使用に有用な、下記組成物を持つ別なガラスも存在する。
ＳｉＯ２  ５０〜６５重量％、好ましくは５５〜６０重量％、
Ｂ２Ｏ３  ０〜１５重量％、好ましくは１〜１２重量％、より好ましくは２〜１０重量％、
Ａｌ２Ｏ３  １〜１７重量％、好ましくは２〜１５重量％、より好ましくは５〜１４重量％、
Ｌｉ２Ｏ  ０〜０．５重量％、
Ｎａ２Ｏ  ０〜０．５重量％、
Ｋ２Ｏ  ０〜０．５重量％、
但し、  
ΣＬｉ２Ｏ＋Ｎａ２Ｏ＋Ｋ２Ｏ  ０〜１重量％、
ＭｇＯ  ０〜５重量％、
ＣａＯ  ０〜１５重量％、好ましくは０〜１０重量％、より好ましくは１〜８重量％、
ＳｒＯ  ０〜５重量％、
ＢａＯ  ２０〜４９重量％、好ましくは２０〜４５重量％、より好ましくは２０〜４０重量％、特に好ましくは２０〜３９重量％、
ＺｒＯ２  ０〜１重量％、
ＷＯ３  ０〜２重量％、
Ｂｉ２Ｏ３  ０〜２９重量％、好ましくは０〜１９重量％、特に好ましくは０〜１０重量％、
ＭｏＯ３  ０〜５重量％、
ＺｎＯ  ０〜３重量％、
ＰｂＯ  ０〜２９重量％、好ましくは０〜２０重量％、より好ましくは０〜１０重量％、特に好ましくは１０〜２０重量％
但し、
ΣＡｌ２Ｏ３＋Ｂ２Ｏ３＋ＢａＯ＋ＰｂＯ＋Ｂｉ２Ｏ３  ２１〜５０重量％、好ましくは１５〜３０重量％とする。
【００５１】
但し、酸化物形態のＨｆ、Ｔａ、Ｗ、Ｒｅ、Ｏｓ、Ｉｒ、Ｐｔ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂおよび／またはＬｕは含有量０〜２９重量％、好ましくは０〜１８重量％とする。
気泡除去剤は通常濃度とする。
【００５２】
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００５３】
さらに、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
【００５４】
以上のほか、使用照明体とは関係なく、次のガラス組成物も好ましい。
ＳｉＯ２  ６３〜７２重量％、好ましくは６５〜７０重量％、
Ｂ２Ｏ３  １５〜２２重量％、好ましくは１８〜２０重量％、
Ａｌ２Ｏ３  ０〜３重量％、
Ｌｉ２Ｏ  ０〜５重量％、
Ｎａ２Ｏ  ０〜５重量％、
Ｋ２Ｏ  ０〜５重量％、
但し、  
ΣＬｉ２Ｏ＋Ｎａ２Ｏ＋Ｋ２Ｏ  ０．５〜８重量％、
ＭｇＯ  ０〜３重量％、
ＣａＯ  ０〜５重量％、
ＳｒＯ  ０〜３重量％、
ＢａＯ  ０〜３０重量％、好ましくは０〜２２重量％、より好ましくは２〜２０重量％、特に好ましくは５〜１５重量％、場合により特に
ＢａＯ  ０〜３重量％、
但し、
ΣＭｇＯ＋ＣａＯ＋ＳｒＯ＋ＢａＯ  ０〜３０重量％、好ましくは０〜２２重量％、より好ましくは２〜１５重量％、特に好ましくは５〜１２重量％、場合により特に０〜５重量％、
ＺｎＯ  ０〜３０重量％、好ましくは０〜２２重量％、より好ましくは２〜１５重量％、特に好ましくは５〜１０重量％、場合により特に
ＺｎＯ  ０〜３重量％、
ＺｒＯ２  ０〜５重量％、
ＭｎＯ２  ０〜１．０重量％、
Ｎｄ２Ｏ３  ０〜１．０重量％、
ＷＯ３  ０〜２重量％、
Ｂｉ２Ｏ３  ０〜５重量％、
ＭｏＯ３  ０〜５重量％、
Ａｓ２Ｏ３  ０〜１重量％、
Ｓｂ２Ｏ３  ０〜１重量％、
ＳＯ４（２−）  ０〜２重量％、
Ｃｌ−  ０〜２重量％、
Ｆ−  ０〜２重量％、
その場合、
ΣＰｂＯ＋Ａｓ２Ｏ３＋Ｓｂ２Ｏ３＋Ｃｌ  ０．００５〜１０重量％、
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００５５】
さらに、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
【００５６】
また別な好ましい組成物として下記の成分を含むものがある。
ＳｉＯ２  ６７〜７４重量％、好ましくは６８〜７２重量％、
Ｂ２Ｏ３  ５〜１０重量％、好ましくは７〜１０重量％、
Ａｌ２Ｏ３  ３〜１０重量％、好ましくは５〜８重量％、
Ｌｉ２Ｏ  ０〜４重量％、
Ｎａ２Ｏ  ０〜１０重量％、好ましくは１〜８重量％、より好ましくは２〜７重量％、
Ｋ２Ｏ  ０〜１０重量％、好ましくは１〜８重量％、より好ましくは２〜７重量％、
但し、  
ΣＬｉ２Ｏ＋Ｎａ２Ｏ＋Ｋ２Ｏ  ０．５〜１０．５重量％、好ましくは１〜８重量％、より好ましくは２〜７重量％、
ＭｇＯ  ０〜２重量％、
ＣａＯ  ０〜３重量％、
ＳｒＯ  ０〜３重量％、
ＢａＯ  ０〜３０重量％、好ましくは０〜２０重量％、より好ましくは０〜１０重量％、特に好ましくは０〜３重量％、
ＺｎＯ  ０〜３０重量％、好ましくは０〜２４．５重量％、より好ましくは０〜１０重量％、特に好ましくは０〜３重量％、
但し、
ΣＭｇＯ＋ＣａＯ＋ＳｒＯ＋ＢａＯ＋ＺｎＯ  ０〜３０重量％、好ましくは０〜２４．５重量％、より好ましくは０〜１０重量％、特に好ましくは０〜６重量％、
ＺｒＯ２  ０〜３重量％、
但し、ＵＶ領域での高率透過には、
ＴｉＯ２＜０．１重量％、および
Ｆｅ２Ｏ３＜０．０２重量％、好ましくは＜０．０１重量％、特に好ましくは＜０．００５重量％、最も好ましくは＜０．００１重量％とする。
【００５７】
また、波長≧３８０ｎｍの可視領域で高いブロッキング効果を得るため、オプションとして下記成分を含有させる。
ＣｏＯ  ０．２〜１０重量％、好ましくは０．２〜５重量％、特に好ましくは０．２〜３重量％
および／または
ＮｉＯ  ０．２〜１５重量％、好ましくは０．２〜１０重量％、特に好ましくは０．２〜５重量％。
【００５８】
特に上記の硼珪酸塩ガラスは、グロー放電管および特に小型化された蛍光灯での使用に適している。それも、特に照明用として、なかでも、例えば携帯電話やコンピュータモニタのディスプレーおよびＬＣＤスクリーンなど電子表示装置の背景照明用として適しており、液晶表示器（ＬＣＤ）の製造に、および背面照明表示器（「非自己放出型」または非自己照明型ディスプレー）の光源として使用される。
【００５９】
この用途にはこの種ランプは非常に小さなサイズのものが使用され、それに応じてランプ用ガラスは極薄タイプしか用いられない。カバーガラスは、例えば管状のものが使用可能であるが、管状カバーガラスの直径は、好ましくは＜１．０ｃｍ、特に好ましくは＜０．８ｃｍ、さらに好ましくは＜０．７ｃｍ、最も好ましくは＜０．５ｃｍとする。管状カバーガラスの壁厚は＜１ｍｍ、特に＜０．７ｍｍとする。これに代わる実施形態として、照明体のカバーガラスを厚さ＜１ｃｍの平面ガラスにすることもできる。好ましくて優先されるディスプレーおよびスクリーンは、ラップトップ、特に平面バックライト装置に使用される、いわゆる平面ディスプレーである。本発明に基づくバックライトシステムは、例えばＬＣＤ−ＴＦＴなど、特に非自己照明型ディスプレー（「ノンセルフ・エミッター」ディスプレー）には適していない。
【００６０】
以下では、本発明を添付図に基づきより詳しく説明する。図は次のとおりである。
【００６１】
図１は、本発明に基づくバックライトシステムの好ましい実施形態例を示す模式図である。
【００６２】
そこには、例えばＥＥＦＬまたはＣＣＦＬなど、反射器１００の窪み１００ａ内に配置された個々の小型放電灯１１０が示されている。放電灯１１０は互いに平行に設置されていて、いずれも同サイズである。但し、これはモデル例を示しただけである。もちろん、別な配置およびサイズも可能である。特にＵＶ光を反射する反射器も、別なバックライトシステムでは全く別な幾何学構造を持たせることもできる。示された図では、反射器１００に当った光、特にＵＶ光は表示面１３０のほうへ反射する。本例では反射器１００に反射層１０５が取り付けられていて、それが、放電灯１１０から素子１３０の方向へ放出される光、特にＵＶ光を均等に反射または散乱させ、ディスプレーの均一照明をもたらしている。反射器を、例えば、特にＵＶ光を反射する金属層を持つ反射器として形成することにより、ディスプレーの照明力を明白に引き上げることが可能である。それが可能なのは、反射器が、後方に放射される放電灯１１０の光を収集、集束し、透明度の均一な素子の方向へ反射または散乱させる一種の集光器として作用するからである。透明素子１３０は、本発明による場合、例えば、ポリカーボネートまたはメタクリレート（ＰＭＭＡ）など任意のポリマーで構成することができる。それに代わり、当素子にガラス成分、特に平面ガラス、好ましくはアルカリ不含の平面ガラスを含ませることもできる。本例では、単一または複数の照明体の光線が当る面に透明素子１３０の下面としての蛍光層１２０が設置されている。これは、任意の蛍光性素材で構成するか、あるいは例えば蛍光染料などの蛍光素材を含ませることができる。透明素子１３０のこの蛍光層は、照明体から放射された、例えば＜３８０ｎｍ、特に＜３００ｎｍのＵＶ光を可視光に変換させる。蛍光層での変換によって生成される可視光は、波長３８０ｎｍ〜８００ｎｍの範囲にあるのが好ましい。
【００６３】
蛍光層１２０と透明素子１３０との間に、好ましくも偏光箔を挿入することができる。
【００６４】
好ましくはポリマーで構成される偏光箔は、例えばＷＯ  ００／６６５０７に記述されている極薄ガラスの追加装着下で設置することができ、それによって、偏光箔のポリマーが蛍光層１２０の蛍光染料と直接接触するのが防止される。
【００６５】
好ましい実施形態の１つでは、放電灯は、ランプ、すなわち照明体が実質上波長＜３８０ｎｍの光だけを、好ましくは波長領域２００ｎｍ〜３８０ｎｍ、より好ましくは２５０ｎｍ〜３２０ｎｍのＵＶ光だけを放出するように構成されている。実質上これは、ランプの光出力の好ましくは７５％超、特に８０％超、より好ましくは８５％超、なかでも９０％超、特に好ましくは９５％超、最も好ましくは９７％超がこのスペクトル領域、すなわち２００ｎｍ〜３８０ｎｍの範囲で放出されることを意味している。低圧水銀灯の場合では主要放出領域は２５４ｎｍである。
【００６６】
ランプから放出される光線が外部の層に到達できるように、ランプのカバーガラス、例えば管状カバーガラスとしては、２００〜３８０ｎｍの範囲では高い透過率を示し、可視波長領域、すなわち波長３８０ｎｍ超、特に４５０ｎｍ超の光線については、例えば吸収または反射により実質上ブロックするガラスが好ましい。可視波長領域において高い吸収を達成するために、カバーガラスには、好ましくはＣｏ２＋および／またはＮｉ２＋を含ませる。蛍光層が内部コーティングされた現状技術に基づくランプの場合、状況は全く異なっている。この場合では、カバーガラスは、本発明の場合とは異なり、可視波長領域で高い透過率を示し、ＵＶ光を実質上ブロックするように構成されている。ＵＶの透過率が高く、可視波長領域ではブロックするカバーガラスのガラス組成については、明細書の導入部に記載されている。
【００６７】
カバーガラスは、波長領域４５０ｎｍ〜８００ｎｍでは２０％未満、好ましくは１０％未満、より好ましくは８％未満、最も好ましくは５％未満の透過率を示すものとする。さらに、カバーガラスは、波長領域２５０〜３８０ｎｍでは透過率８０％超、好ましくは８５％超、特に好ましくは９０％超、最も好ましくは９５％超になるように形成されている。
【００６８】
本発明は、下記のように多様な長所を有している。
【００６９】
本発明により、蛍光層が単一または複数の照明体の外部に、例えばその外側面または追加設置された透明素子の下面に配置されているバックライトシステムが提供される。それによって、蛍光層が照明体内部の素材により退化することが阻止され、その限りでは、システムの長時間稼動において放射蛍光スペクトル領域のズレが防止される。
【００７０】
もう１つの長所は、蛍光を照明体の内部でなくてその外部に、すなわち、照明体を取り巻くガラスの外側面、あるいはまた外部に配置されている透明素子に蛍光層として付与するところに見出される。それにより、労力を要する内部コーティングを回避することができる。
【００７１】
平坦な基盤ガラスに蛍光層をコーティングする本発明の実施形態では、平坦な基盤ガラスに蛍光層、例えば蛍光染料を含むポリマー層をコーティングすることができるので、非常に有利である。コーティング方法としては、例えば浸漬法が使用の対象になる。
【図面の簡単な説明】
【００７２】
【図１】本発明に基づくバックライトシステムの好ましい実施形態例である。
【図１】
2008147167.tif 000005